(57)【要約】【課題】冷間成形した鋼管の母材の降伏応力ＹＳが６５０ＭＰａ以上、降伏比ＹＲが９０％以下を安定して達成できる低降伏比高強度鋼管用鋼板とその製造方法、および、その鋼板を冷間成形した低降伏比高強度鋼管を提供する。【解決手段】Ｃ：０．０３〜０．１０ｍａｓｓ％、Ｓｉ：０．０５〜０．５０ｍａｓｓ％、Ｍｎ：１．４〜３．０ｍａｓｓ％、Ｐ：０．０２ｍａｓｓ％以下、Ｓ：０．００５０ｍａｓｓ％以下、Ａｌ：０．１ｍａｓｓ％以下、Ｎ：０．００７０ｍａｓｓ％以下を含有し、さらに、Ｃｕ：０．１〜１．０ｍａｓｓ％、Ｎｉ：０．１〜２．０ｍａｓｓ％のうち１種または２種を含有する成分組成を有し、ビッカース硬さＨｖが２００〜３３０のベイナイトと、体積分率が５〜２０％でビッカース硬さＨｖが４５０〜６５０の島状マルテンサイトとの混合組織からなる鋼組織を有することを特徴とする低降伏比高強度鋼管用鋼板。【選択図】なし【特許請求の範囲】
【請求項１】
Ｃ：０．０３〜０．１０ｍａｓｓ％、
Ｓｉ：０．０５〜０．５０ｍａｓｓ％、
Ｍｎ：１．４〜３．０ｍａｓｓ％、
Ｐ：０．０２ｍａｓｓ％以下、
Ｓ：０．００５０ｍａｓｓ％以下、
Ａｌ：０．１ｍａｓｓ％以下、
Ｎ：０．００７０ｍａｓｓ％以下を含有し、さらに、
Ｃｕ：０．１〜１．０ｍａｓｓ％、Ｎｉ：０．１〜２．０ｍａｓｓ％のうち１種または２種を含有し、残部がＦｅおよび不可避的不純物からなる成分組成を有し、ビッカース硬さＨｖが２００〜３３０のベイナイトと、体積分率が５〜２０％でビッカース硬さＨｖが４５０〜６５０の島状マルテンサイトとの混合組織からなるミクロ組織を有することを特徴とする低降伏比高強度鋼管用鋼板。
【請求項２】
上記成分組成に加えてさらに、Ｃｒ：１．０ｍａｓｓ％以下、Ｍｏ：１．０ｍａｓｓ％以下、Ｎｂ：０．１ｍａｓｓ％以下、Ｖ：０．２ｍａｓｓ％以下、Ｔｉ：０．０３ｍａｓｓ％以下およびＢ：０．００５ｍａｓｓ％以下のうちから選ばれる１種または２種以上を含有することを特徴とする請求項１に記載の低降伏比高強度鋼管用鋼板。
【請求項３】
上記成分組成に加えてさらに、Ｃａ：０．００５ｍａｓｓ％以下、ＲＥＭ：０．０２ｍａｓｓ％以下およびＭｇ：０．００５ｍａｓｓ％以下のうちから選ばれる１種または２種以上を含有することを特徴とする請求項１または２に記載の低降伏比高強度鋼管用鋼板。
【請求項４】
請求項１〜３のいずれか１項に記載の成分組成を有する鋼片を１０００〜１２５０℃に加熱し、８００℃以上の温度で熱間圧延を終了後、Ａｒ３変態点以上の温度からＡｒ３変態点−５０℃〜Ａｒ３変態点−２５０℃の温度まで５〜１００℃／ｓｅｃの冷却速度で冷却し、その後、６００℃〜Ａｃ１変態点の温度まで０．５℃／ｓｅｓ以上の昇温速度で再加熱し、空冷することを特徴とする低降伏比高強度鋼管用鋼板の製造方法。
【請求項５】
上記空冷後の鋼板を、さらに４００〜６００℃の温度で焼き戻すことを特徴とする請求項４に記載の低降伏比高強度鋼管用鋼板の製造方法。
【請求項６】
請求項１〜３のいずれか１項に記載の鋼板を、板厚ｔ（ｍｍ）と鋼管外径Ｄ（ｍｍ）とが、下記（１）式の関係を満たすよう冷間成形した鋼管であって、降伏応力ＹＳが６５０ＭＰａ以上で降伏比ＹＲが９０％以下の特性を示すものである低降伏比高強度鋼管。
記
ｔ／Ｄ×１００≦１０（％）  ・・・（１）
ここで、ｔ：板厚（ｍｍ）、Ｄ：鋼管外径（ｍｍ）
【請求項７】
上記鋼管用鋼板は、請求項４または５に記載の方法によって得られたものであることを特徴とする請求項６に記載の低降伏比高強度鋼管。
【発明の詳細な説明】
【技術分野】
【０００１】
本発明は、建築構造物等に用いられる、高強度かつ低降伏比で高い靭性を有する鋼管用鋼板とその製造方法、および、その鋼板を用いた低降伏比高強度鋼管に関するものである。ここで、本発明における高強度とは、降伏応力ＹＳが６５０ＭＰａ以上、低降伏比とは、降伏比ＹＲが９０％以下、高靭性とは、０℃におけるシャルピー吸収エネルギーｖＥ０が１００Ｊ以上であることを意味する。また、本発明における鋼板は、板厚が９ｍｍ以上の厚鋼板のことを意味する。
【背景技術】
【０００２】
近年、建築構造物等の大型化、長スパン化に伴い、それらに使用される鋼材の厚肉化、高強度化が進められている。また、それらの鋼材には、鋼構造物の地震に対する安全性を確保する観点から、高い許容応力を有すると共に、降伏比が低いことが要求されている。
【０００３】
鋼材の降伏比を低くすると、降伏応力以上の荷重が付加されても、破壊までに許容される応力が大きくなり、また、一様伸びも大きくなるため、塑性変形能に優れた鋼材となる。しかし、引張強さＴＳが７８０ＭＰａを超えるような高強度鋼材では、強度確保のために合金成分を多量に添加するため、降伏比が上昇し、それに伴って延性や靭性も低下する傾向にある。
【０００４】
また最近では、建築構造物の意匠性を重視する観点から、また、梁の取付けなどの構造設計上の自由度を高める観点から、円形断面を持つ鋼管柱の使用が拡大している。円形鋼管の製造方法としては、遠心鋳造法で製造する方法と厚鋼板を冷間成形して製造する方法が一般的であるが、後者の方法で得られる鋼管の方が、耐震性において重要となる破壊靭性特性に優れているほか、生産性や寸法精度、溶接性の面からも有利である。
【０００５】
また、鋼板を冷間成形して製造する方法の場合、鋼板が造管時に受ける歪量の指標としては、一般に、素材の板厚をｔ、鋼管の外径をＤとしたとき、（ｔ／Ｄ）×１００（％）で表される管厚比が用いられている。この（ｔ／Ｄ）の値が大きくなるのに伴って加工硬化量が大きくなり、鋼管軸方向の降伏比ＹＲが上昇するため、耐震性の低下を招くことになる。そのため、低降伏比の鋼管を得るには、冷間成形による加工硬化量を考慮し、造管前の素材鋼板の降伏比を十分に低くしておくことが必要となる。
【０００６】
従来、低降伏比でかつ高強度の特性を有する鋼板は、フェライトを主体とし、硬質第２相としてベイナイトあるいはマルテンサイトを分散させたミクロ組織を有するものが一般的であった。そのため、上記鋼板は、フェライトの体積分率が多い場合には、温間成形後の鋼管の母材特性を、降伏応力ＹＳが６５０ＭＰａ以上の高強度でかつ降伏比ＹＲが９０％以下の低降伏比とすることが難しいという欠点があった。
【０００７】
そこで、高い靭性を有する低降伏比高強度鋼管を安定して得るために、より低降伏比でかつ高強度、高靭性の鋼管用素材（鋼板）の開発が要望され、この要求に応えるための種々の提案がなされている。例えば、特許文献１には、平均粒径２０μｍ以上のフェライト組織中に、ベイナイトおよびマルテンサイトを１〜１５％含ませた鋼管用素材の厚鋼板を冷間成形し、鋼管とすることにより、高強度と低降伏比とを達成する技術が記載されている。また、特許文献２には、ベイナイト組織の面積率を９０％以上とすることにより、降伏応力６５０ＭＰａ以上を維持しながら冷間曲げ加工性を向上させた技術が記載されている。また、特許文献３には、化学成分を適正範囲に制御すると共に、素材のマルテンサイト比率を８０％以上とすることにより、冷間成形後も高強度と低降伏比を達成する技術が記載されている。さらに、特許文献４および特許文献５には、冷間成形後の鋼管を再加熱して焼きならすことにより、高強度と低降伏比を達成する技術が記載されている。
【特許文献１】特開２００７−０３９８１１号公報
【特許文献２】特開２００７−１００１９０号公報
【特許文献３】特開２００６−２８３１１７号公報
【特許文献４】特開平０６−１２８６４１号公報
【特許文献５】特開平０６−０４９５４１号公報
【発明の開示】
【発明が解決しようとする課題】
【０００８】
しかしながら、特許文献１に記載された技術では、フェライトの体積分率が高いため、造管後に安定して降伏応力ＹＳ：６５０ＭＰａ以上を達成することは難しい。また、特許文献２および特許文献３に記載された技術では、造管時の冷間成形による加工硬化によって、造管後に降伏比ＹＲ：９０％以下を達成することが困難であるとともに、延性、靭性等の低下が懸念される。さらに、特許文献４および特許文献５に記載された技術では、冷間成形後の鋼管を、高温で焼きならし処理することが必要であるため、鋼管の表面性状の低下や、製造コストの上昇、リードタイムの延長等の問題がある。
【０００９】
そこで、本発明の目的は、冷間成形した鋼管における母材の降伏応力ＹＳが６５０ＭＰａ以上、降伏比ＹＲが９０％以下を安定して達成することができる高靭性の低降伏比高強度鋼管用鋼板とその製造方法、および、その鋼板を冷間成形した低降伏比高強度鋼管を提供することにある。
【課題を解決するための手段】
【００１０】
発明者らは、上記課題を達成するため、冷間成形して製造する鋼管における強度、降伏比および靭性に及ぼす各種要因について検討を進め、従来技術では、脆くて母材の延性や靭性を低下させることから積極的に利用されていなかった島状マルテンサイトに着目し、さらに研究を重ねた。その結果、冷間成形して製造する鋼管において、母材の降伏応力ＹＳ：６５０ＭＰａ以上と降伏比ＹＲ：９０％以下を安定して達成するには、鋼管の素材となる鋼板の成分組成を適正範囲に制御した上で、さらに鋼板の組織をベイナイトと島状マルテンサイトの混合組織からなるミクロ組織とし、それぞれの体積分率および硬さを適正範囲に制御することが重要であることを見出した。また、上記ミクロ組織を有する鋼板を得るためには、成分組成を適正範囲に制御した鋼素材を熱間圧延終了後、冷却速度と冷却停止温度を適正化した冷却処理を施し、その後さらに、昇温速度と再加熱温度を適正化した再加熱処理を施すことが重要であることを見出した。本発明は、上記知見に、さらに検討を加えてなされたものである。
【００１１】
すなわち、本発明は、Ｃ：０．０３〜０．１０ｍａｓｓ％、Ｓｉ：０．０５〜０．５０ｍａｓｓ％、Ｍｎ：１．４〜３．０ｍａｓｓ％、Ｐ：０．０２ｍａｓｓ％以下、Ｓ：０．００５０ｍａｓｓ％以下、Ａｌ：０．１ｍａｓｓ％以下、Ｎ：０．００７０ｍａｓｓ％以下を含有し、さらに、Ｃｕ：０．１〜１．０ｍａｓｓ％、Ｎｉ：０．１〜２．０ｍａｓｓ％のうち１種または２種を含有し、残部がＦｅおよび不可避的不純物からなる成分組成を有し、ビッカース硬さＨｖが２００〜３３０のベイナイトと、体積分率が５〜２０％でビッカース硬さＨｖが４５０〜６５０の島状マルテンサイトとの混合組織からなるミクロ組織を有することを特徴とする低降伏比高強度鋼管用鋼板である。
【００１２】
本発明の上記鋼板は、上記成分組成に加えてさらに、Ｃｒ：１．０ｍａｓｓ％以下、Ｍｏ：１．０ｍａｓｓ％以下、Ｎｂ：０．１ｍａｓｓ％以下、Ｖ：０．２ｍａｓｓ％以下、Ｔｉ：０．０３ｍａｓｓ％以下およびＢ：０．００５ｍａｓｓ％以下のうちから選ばれる１種または２種以上、あるいはさらに、Ｃａ：０．００５ｍａｓｓ％以下、ＲＥＭ：０．０２ｍａｓｓ％以下およびＭｇ：０．００５ｍａｓｓ％以下のうちから選ばれる１種または２種以上を含有することを特徴とする。
【００１３】
また、本発明は、上記成分組成を有する鋼片を１０００〜１２５０℃に加熱し、８００℃以上の温度で熱間圧延を終了後、Ａｒ３変態点以上の温度からＡｒ３変態点−５０℃〜Ａｒ３変態点−２５０℃の温度まで５〜１００℃／ｓｅｃの冷却速度で冷却し、その後、６００℃〜Ａｃ１変態点の温度まで０．５℃／ｓｅｓ以上の昇温速度で再加熱し、空冷することを特徴とする低降伏比高強度鋼管用鋼板の製造方法を提案する。
【００１４】
本発明の製造方法は、上記空冷後の鋼板を、さらに４００〜６００℃の温度で焼き戻すことを特徴とする。
【００１５】
また、本発明は、上記鋼板あるいは上記方法によって得られた鋼板を、下記（１）式；
ｔ／Ｄ×１００≦１０（％）  ・・・（１）
ここで、ｔ：板厚（ｍｍ）、Ｄ：鋼管外径（ｍｍ）
の関係を満たすよう冷間成形した鋼管であって、降伏応力ＹＳが６５０ＭＰａ以上で降伏比ＹＲが９０％以下の特性を示すものである低降伏比高強度鋼管である。
【発明の効果】
【００１６】
本発明によれば、冷間成形して造管した鋼管母材の降伏応力ＹＳが６５０ＭＰａ以上で、降伏比が９０％以下の低降伏比高強度鋼管を安定して製造することができるので、鋼構造物の大型化や耐震性の向上、施工能率向上に大きく寄与することができる。
【発明を実施するための最良の形態】
【００１７】
まず、本発明の低降伏比高強度鋼管用鋼板の特徴であるミクロ組織について説明する。
本発明の鋼板のミクロ組織は、ベイナイトを主体とし、これに硬質第２相として島状マルテンサイトを含むことが特徴である。ここで、上記ベイナイトは、ビッカース硬さＨｖが２００〜３３０の範囲にあることが必要である。ベイナイトの硬さＨｖが２００未満では、冷間成形後の鋼管母材の降伏応力：６５０ＭＰａ以上を安定して得ることができず、一方、Ｈｖが３３０超えでは、冷間成形後の鋼管母材の延性、靭性が低下するからである。好ましくは、ベイナイトの硬さはＨｖ：２１０〜３２０の範囲である。
【００１８】
一方、島状マルテンサイトは、ビッカース硬さＨｖが４５０〜６５０の範囲にあり、かつその分率は、体積分率で５〜２０％であることが必要である。島状マルテンサイトは、Ｃが濃縮し、母相（ベイナイト）と比べて硬いため、母材の引張強さＴＳを高める一方、転位密度が高いため、多量に導入された可動転位によって、母材の降伏応力ＹＳの上昇を抑制する作用があり、高強度と低降伏比の両特性を実現するには、不可欠の組織である。しかし、島状マルテンサイトの硬さＨｖが４５０未満では、冷間成形後の鋼管母材の降伏比を９０％以下とすることが難しくなる。一方、Ｈｖが６５０を超えると、冷間成形後の鋼管母材の延性、靭性が低下するようになる。よって、島状マルテンサイトの硬さＨｖは４５０〜６５０の範囲とする。好ましくは、Ｈｖ：４７０〜６３０の範囲である。
【００１９】
さらに、島状マルテンサイトの分率が、体積分率で５％未満では、造管後の鋼管母材を高強度と低降伏比とを兼備する特性を得ることができず、一方、２０％を超えると、鋼管母材の延性、低温靭性が低下する。よって、島状マルテンサイトの分率は、体積分率で５〜２０％の範囲とする。好ましくは、６〜１８％の範囲である。
【００２０】
なお、上記島状マルテンサイトの体積分率は、鋼板試料の圧延方向の板厚断面をレペラ腐食（ＪＯＵＲＮＡＬ  ＯＦ  ＭＥＴＡＬＳ、Ｍａｒｃｈ、１９８０、ｐ．３８−３９）し、光学顕微鏡を用いて倍率１０００倍で観察し、撮影した組織写真を画像解析して、面積分率を求め、これを体積分率とみなすことにより求めることができる。
【００２１】
また、ベイナイトおよび島状マルテンサイトの硬さは、鋼板試料の圧延方向断面の１／２ｔにおける各相の硬さを、微小ビッカース硬さ計を用いて、荷重：９．８×１０−３Ｎ（１ｇｆ）〜２．９４×１０−１Ｎ（３０ｇｆ）、好ましくは４．９×１０−２Ｎ（５ｇｆ）の条件で、各相少なくとも１０粒以上測定し、その平均値を各相の硬さとする。この条件では、試験条件による誤差を無視することができる。
【００２２】
なお、ベイナイトおよび島状マルテンサイトの組織が非常に細かく、微小ビッカース硬さ計を用いて測定できない場合には、ナノインデンテーション法（押込み法）を用いてもよい。この場合には、荷重：４．９×１０−４Ｎ（５０ｍｇｆ）〜４．９×１０−３Ｎ（５００ｍｇｆ）、好ましくは９．８×１０−４Ｎ（１００ｍｇｆ）の条件で押込み硬さＨＩＴを測定し、この値から下記（２）式； 
Ｈｖ＝０．９１ＨＩＴ  ・・・（２）
ここで、ＨＩＴ：ナノインデンテーション法による押込み硬さ
を用いて、ビッカース硬さＨｖに換算することができる。
【００２３】
本発明の鋼板のミクロ組織は、上記ベイナイトおよび島状マルテンサイト以外の残部は、パーライトおよびセメンタイトからなる。ただし、これらの組織は、強度の低下をもたらすため、体積分率にして５％以下であることが好ましい。体積分率で５％以下であれば、鋼板強度に及ぼす悪影響はほぼ無視できるからである。
【００２４】
次に、本発明の鋼板が有すべき成分組成について説明する。
Ｃ：０．０３〜０．１０ｍａｓｓ％
Ｃは、鋼の強度を高める効果が大きく、構造用鋼材として必要な強度を確保するのに必要な元素である。Ｃが０．０３ｍａｓｓ％未満では、島状マルテンサイトの体積分率５％以上および島状マルテンサイトの硬さＨｖ４５０以上とすることができないため、冷間成形後の鋼管母材の降伏強度６５０ＭＰａ以上および降伏比９０％以下を達成することができない。一方、Ｃが０．１０ｍａｓｓ％を超えると、島状マルテンサイトの体積分率２０％以下および島状マルテンサイトの硬さＨｖ６５０以下とすることができなくなるほか、鋼管母材および溶接部の靭性を低下させたり、耐溶接割れ性を劣化させたりする。よって、Ｃは０．０３〜０．１０ｍａｓｓ％の範囲とする。好ましくは、０．０４〜０．０９ｍａｓｓ％の範囲である。
【００２５】
Ｓｉ：０．０５〜０．５０ｍａｓｓ％
Ｓｉは、脱酸剤として、また、鋼の高強度化のために添加される元素であり、０．０５ｍａｓｓ％以上添加する必要がある。しかし、０．５０ｍａｓｓ％を超えて添加すると、鋼管母材および溶接部の靭性が低下するとともに、溶接性も低下するようになる。よって、Ｓｉは、０．０５〜０．５０ｍａｓｓ％の範囲とする。好ましくは、０．１０〜０．４５ｍａｓｓ％である。
【００２６】
Ｍｎ：１．４〜３．０ｍａｓｓ％
Ｍｎは、鋼の強度を高めるとともに、オーステナイトを安定化させる効果があることから、島状マルテンサイトの生成を促進し、冷間成形後の鋼管母材の降伏応力６５０ＭＰａ以上と降伏比９０％以下を達成するために必要な元素である。斯かる効果を得るためには、Ｍｎを１．４ｍａｓｓ％以上添加する必要がある。一方、３．０ｍａｓｓ％を超えて添加すると、母材の靭性および溶接熱影響部の靭性が低下する。よって、Ｍｎは、１．４〜３．０ｍａｓｓ％の範囲とする。好ましくは、１．５〜２．８ｍａｓｓ％である。
【００２７】
Ｐ：０．０２ｍａｓｓ％以下
Ｐは、鋼の強度を高める効果があるが、靭性を低下させる有害な不純物元素でもあるため、できるかぎり低減するのが望ましい。特に、Ｐは、０．０２ｍａｓｓ％を超えて含有すると、この影響が顕著となるため、上限を０．０２ｍａｓｓ％とする。一方、過度の低減は、精錬コストの上昇を招くため、下限は０．００５ｍａｓｓ％程度とするのが望ましい。
【００２８】
Ｓ：０．００５０ｍａｓｓ％以下
Ｓは、鋼材の低温靭性を低下させる有害な不純物元素であり、できるだけ低減することが望ましい。特に、Ｓは、０．００５０ｍａｓｓ％を超えて含有すると、上記悪影響が顕著となる。よって、Ｓは０．００５０ｍａｓｓ％以下とする。
【００２９】
Ａｌ：０．１ｍａｓｓ％以下
Ａｌは、脱酸剤として添加される元素であり、高張力鋼の溶鋼脱酸プロセスに於いて、最も汎用的に使用されている。また、鋼中のＮをＡｌＮとして固定し、鋼管母材の靭性向上にも寄与する。このような効果は、Ａｌ：０．００５ｍａｓｓ％以上の添加で認められる。しかし、０．１ｍａｓｓ％を超えて添加すると、母材の靭性が低下すると共に、溶接時に溶接金属に混入し、溶接部の靭性が低下する。よって、Ａｌは０．１ｍａｓｓ％以下とする。好ましくは、０．０１〜０．０７ｍａｓｓ％の範囲である。
【００３０】
Ｎ：０．００７０ｍａｓｓ％以下
Ｎは、不可避的不純物として鋼中に含まれてくる元素であり、特に、０．００７０ｍａｓｓ％を超えて含有すると、母材および溶接部の靭性が低下するようになる。よって、Ｎは０．００７０ｍａｓｓ％以下とする。
【００３１】
本発明の鋼板は、上記成分に加えてさらに、Ｃｕ，Ｎｉのうちから選ばれる１種または２種を下記範囲で含有する必要がある。
Ｃｕ：０．１〜１．０ｍａｓｓ％
Ｃｕは、固溶強化能が大きく、母材の高強度化に寄与する。また、オーステナイトを安定化し、オーステナイト中に優先的に濃化することによって焼入れ性を高めるので、島状マルテンサイトの安定生成にも寄与する。したがって、高強度と低降伏比を両立させる上で、Ｃｕは重要な元素である。このような効果を得るには、Ｃｕを０．１ｍａｓｓ％以上添加することが必要である。しかし、１．０ｍａｓｓ％を超えると、熱間脆性を起こして鋼板の表面性状を劣化させる。よって、Ｃｕは０．１〜１．０ｍａｓｓ％の範囲で添加する。好ましくは、０．２〜０．７ｍａｓｓ％の範囲である。
【００３２】
Ｎｉ：０．１〜２．０ｍａｓｓ％
Ｎｉは、Ｃｕと同様、本発明では重要な元素であり、オーステナイトを安定化し、オーステナイト中に優先的に濃化することによって焼入れ性を高め、島状マルテンサイトの安定生成に寄与するので、高強度と低降伏比を両立させるのに有用な成分である。また、固溶強化により母材を強化する効果を有すると共に、低温靭性を改善する成分である。このような効果を得るには、Ｎｉを０．１ｍａｓｓ％以上添加する必要がある。しかし、２．０ｍａｓｓ％を超えて添加しても、その効果が飽和し、添加量に見合う効果が得られず、原料コストが上昇するだけである。よって、Ｎｉは０．１〜２．０ｍａｓｓ％の範囲とする。好ましくは０．２〜１．７ｍａｓｓ％の範囲である。
【００３３】
本発明の鋼板は、鋼の強度向上を目的として、上記基本成分に加えてさらに、Ｃｒ，Ｍｏ，Ｖ，Ｎｂ，ＴｉおよびＢのうちから選ばれる１種または２種以上添加することができる。
Ｃｒ：１．０ｍａｓｓ％以下
Ｃｒは、鋼の強度向上に有効な成分であり、この効果を得るには、０．０５ｍａｓｓ％以上添加するのが好ましい。しかし、１．０ｍａｓｓ％を超える添加は、母材および溶接部の靭性を低下させるため、１．０ｍａｓｓ％以下とするのが好ましい。
【００３４】
Ｍｏ：１．０ｍａｓｓ％以下
Ｍｏは、鋼の強度向上に有効な成分であり、この効果を得るには、０．０５ｍａｓｓ％以上添加することが好ましい。しかし、１．０ｍａｓｓ％を超える添加は、母材および溶接部の靭性を低下させるため、１．０ｍａｓｓ％以下とするのが好ましい。
【００３５】
Ｖ：０．２ｍａｓｓ％以下
Ｖは、鋼の強度向上に有効な成分であり、この効果を得るには、０．０１ｍａｓｓ％以上添加することが好ましい。しかし、０．２ｍａｓｓ％を超える添加は、母材および溶接部の靭性を低下させるため、０．２ｍａｓｓ％以下とするのが好ましい。
【００３６】
Ｎｂ：０．１ｍａｓｓ％以下
Ｎｂは、鋼の強度向上に有効な成分であり、この効果を得るには、０．００５ｍａｓｓ％以上添加することが好ましい。しかし、０．１ｍａｓｓ％を超える添加は、母材および溶接部の靭性を低下させるため、０．１ｍａｓｓ％以下とするのが好ましい。
【００３７】
Ｔｉ：０．０３ｍａｓｓ％以下
Ｔｉは、Ｎとの親和力が強く、凝固時にＴｉＮとして析出して、溶接部の靭性を高めるのに寄与する。しかし、０．０３ｍａｓｓ％を超えると、母材の靭性が低下するため、０．０３ｍａｓｓ％以下添加することが好ましい。
【００３８】
Ｂ：０．００５ｍａｓｓ％以下
Ｂは、焼入れ性の向上を介して、鋼の強度を高める効果を有する。しかし、０．００５ｍａｓｓ％を超える添加は、焼入れ性を著しく高めて、母材の靭性、延性の低下をもたらす。よって、Ｂは０．００５ｍａｓｓ％以下添加するのが好ましい。
【００３９】
本発明の鋼板は、靭性の向上を目的として、上記成分に加えてさらに、Ｃａ，ＲＥＭおよびＭｇのうちから選ばれる１種または２種以上を含有することができる。
Ｃａ：０．００５ｍａｓｓ％以下
Ｃａは、結晶粒の微細化を介して靭性を向上させる効果がある。この効果を得るためには、０．００１ｍａｓｓ％以上添加するのが好ましい。しかし、０．００５ｍａｓｓ％超え添加しても、その効果は飽和する。よって、Ｃａは０．００５ｍａｓｓ％以下添加するのが好ましい。
【００４０】
ＲＥＭ：０．０２ｍａｓｓ％以下
ＲＥＭは、Ｃａと同様、結晶粒の微細化を介して靭性を向上させる効果がある。この効果を得るためには、０．００２ｍａｓｓ％以上添加するのが好ましい。しかし、０．０２ｍａｓｓ％超え添加しても、その効果は飽和する。よって、ＲＥＭは０．０２ｍａｓｓ％以下添加するのが好ましい。
【００４１】
Ｍｇ：０．００５ｍａｓｓ％以下
Ｍｇは、Ｃａと同様、結晶粒の微細化を介して靭性を向上させる効果がある。この効果を得るためには、０．００１ｍａｓｓ％以上添加するのが好ましい。しかし、０．００５ｍａｓｓ％超え添加しても、その効果が飽和する。よって、Ｍｇは０．００５ｍａｓｓ％以下添加するのが好ましい。
【００４２】
さらに、本発明の鋼板においては、上記成分は、下記（３）式；
Ｃｅｑ（ｍａｓｓ％）＝Ｃ＋Ｓｉ／２４＋Ｍｎ／６＋Ｎｉ/４０＋Ｃｒ／５＋Ｍｏ／４＋Ｖ／１４  ・・・（３）
ここで、各元素記号は、それぞれの元素の含有量（ｍａｓｓ％）
で定義される炭素当量Ｃｅｑが０．４７ｍａｓｓ％超えとなるよう含有することが好ましい。Ｃｅｑを０．４７ｍａｓｓ％超えとすることによって、冷間成形後の鋼管母材の降伏応力ＹＳをより安定して６５０ＭＰａ以上の高強度とすることができるからである。
【００４３】
本発明の鋼板は、上記成分以外の残部は、Ｆｅおよび不可避的不純物である。しかし、本発明の効果を害さない範囲であれば、上記以外の成分の含有を拒むものではない。
【００４４】
次に、本発明の鋼板の製造方法について説明する。なお、以降の説明における温度は、鋼板の板厚１／２部の温度のことである。
鋼素材の加熱温度：１０００〜１２５０℃加熱
上述した成分組成を有する鋼を、転炉や電気炉、真空溶解炉等の常法を用いて溶製し、連続鋳造法あるいは造塊−分塊圧延法で鋼素材（スラブ）とし、この鋼素材を１０００〜１２５０℃の温度に加熱し、熱間圧延する。ここで、上記加熱温度が１０００℃未満では、熱間圧延での変形抵抗が高くなり、１パス当たりの圧下量を大きくできなくなるため、圧延パス数が増加して圧延能率の低下を招くと共に、スラブ中に存在する鋳造欠陥を圧着できなくなる可能性がある。一方、加熱温度が１２５０℃を超えると、加熱時のスケール生成量が増加して表面痕が発生しやすく、圧延後の鋼板表面の手入れ負荷が増大する。よって、鋼素材の加熱温度は１０００〜１２５０℃の範囲とする。
【００４５】
熱間圧延
加熱した鋼素材は、その後、熱間圧延し、板厚が９ｍｍ以上の鋼板とする。この際、熱間圧延は、圧延終了温度を８００℃以上とする必要がある。圧延終了温度が８００℃未満では、変形抵抗が高く、圧延荷重が増大するため、圧延機の負担が増大する。その他の熱延条件については特に制限はなく、所定の板厚および形状を満たすことができればよい。なお、板厚が８０ｍｍを超える極厚鋼板の場合には、鋼素材内部のザク欠陥を圧着するため、圧下率が１５％以上の圧延を、少なくとも１パス以上行うことが望ましい。また、極厚鋼板の場合、圧延温度を低下させるために、圧延途中で待機することが必要となり、生産性を阻害する。この観点からも、圧延終了温度を８００℃以上とする。
【００４６】
熱間圧延後の冷却条件
熱間圧延を終了した鋼板は、Ａｒ３変態点以上の温度から（Ａｒ３変態点−２５０℃〜Ａｒ３変態点−５０℃）の冷却停止温度まで、５〜１００℃／ｓｅｃの平均冷却速度で加速冷却する必要がある。本発明の製造方法においては、上記冷却停止温度は、特に重要な制御因子であり、冷却停止温度が（Ａｒ３変態点−２５０℃）よりも低くなると、ベイナイトのビッカース硬さがＨｖ３３０以下を満たさなくなるだけでなく、冷却停止時の残留オーステナイト量が不足し、その後の再加熱、空冷時に残留オーステナイトから生成する島状マルテンサイトの分率を体積分率で５％以上とすることができなくなる。その結果、冷間成形後の鋼管母材の降伏比を９０％以下とすることができなくなる。一方、冷却停止温度が（Ａｒ３変態点−５０℃）よりも高くなると、ベイナイトのビッカース硬さＨｖ２００以上を満たさなくなるだけでなく、残留オーステナイトへのＣの拡散が進行しないため、ビッカース硬さＨｖ４５０以上の島状マルテンサイトが生成せず、冷間成形後の鋼管母材の降伏応力を６５０ＭＰａ以上、降伏比９０％以下を実現することができなくなる。また、熱間圧延終了後の冷却速度が５℃／ｓｅｃ未満では、冷却後のミクロ組織がフェライト主体の組織となるため、冷間成形して得た鋼管母材の降伏応力を６５０ＭＰａ以上とすることができなくなる。一方、冷却速度が１００℃／ｓｅｃを超えると、鋼板内位置による温度ムラが発生し、均一な温度制御が困難となるため、材質のばらつきが大きくなる。
【００４７】
再加熱処理
加速冷却終了後の鋼板は、一旦冷却を中断し、その後、６００℃〜Ａｃ１変態点の温度域まで０．５℃／ｓｅｃ以上の昇温速度で再加熱し、空冷する熱処理を施す必要がある。
というのは、上記のように、熱間圧延終了後、Ａｒ３変態点以上の温度域から（Ａｒ３変態点−２５０℃〜Ａｒ３変態点−５０℃）の温度までを５〜１００℃／ｓｅｃで加速冷却した場合、冷却直後の鋼板組織は、ベイナイト主体の組織中に残留オーステナイトが微細に分散したミクロ組織となる。しかし、その後、０．５℃／ｓｅｃ以上の速度で６００℃〜Ａｃ１変態点までの温度範囲に再加熱し、空冷することにより、微細に分散した残留オーステナイト中にＣが拡散して濃化し、島状マルテンサイトが生成し、ベイナイトと島状マルテンサイトの混合組織からなる、本発明が目的とするミクロ組織が得られる。その結果、温間成形後の鋼管母材を、降伏応力６５０ＭＰａ以上でかつ降伏比９０％以下の特性とすることができる。
【００４８】
上記再加熱における昇温速度が０．５℃／ｓｅｃ未満では、パーライト変態が生じるため、島状マルテンサイトが生成せず、冷間成形後の鋼管母材の降伏応力を６５０ＭＰａ以上、あるいは、冷間成形後の鋼管母材の降伏比を９０％以下とすることができなくなる。また、目的とする温度まで再加熱する時間が長くなるため、製造効率が低下する。また、再加熱温度が６００℃未満では、残留オーステナイトへのＣの濃化が遅くなるため、体積分率５％以上かつビッカース硬さＨｖ４５０以上の島状マルテンサイトが生成せず、冷間成形後の鋼管母材の降伏応力を６５０ＭＰａ以上、降伏比を９０％以下とすることができなくなる。一方、再加熱温度がＡｃ１変態点を超えると、ベイナイトが軟化し、ベイナイトのビッカース硬さＨｖが２００以上とならず、冷間成形後の鋼管母材の降伏応力を６５０ＭＰａ以上とすることができなくなる。なお、上記再加熱温度は、残留オーステナイトへのＣの拡散を促進させるため、冷却停止温度より１００℃以上高温とするのが好ましい。また、再加熱温度での保持時間は、生産性を阻害しないため、１５ｍｉｎ程度以下とするのが好ましい。再加熱する方法としては、雰囲気炉による加熱、ガス炎による加熱、誘導加熱等を利用できるが、経済性、制御性等を考慮した場合、誘導加熱が好ましい。
【００４９】
なお、上記Ａｒ３変態点およびＡｃ１変態点は、いずれも成分組成と相関があり、下記（４）式および(５)式で求めることができる。
Ａｒ３変態点（℃）＝８６８−３９６Ｃ＋２５Ｓｉ−６８Ｍｎ−２１Ｃｕ−３６Ｎｉ−２５Ｃｒ−３０Ｍｏ  ・・・（４）
Ａｃ１変態点（℃）＝７５１−２７Ｃ＋１８Ｓｉ−１２Ｍｎ−２３Ｃｕ−２３Ｎｉ＋２４Ｃｒ＋２３Ｍｏ−４０Ｖ−６Ｔｉ＋２３３Ｎｂ−１６９Ａｌ−８９５Ｂ  ・・・（５）
ここで、上記各元素記号は、それぞれの含有量（ｍａｓｓ％）を意味する。
【００５０】
なお、本発明の鋼板は、上記再加熱処理後、室温まで冷却した後、４００〜６００℃の温度にさらに再加熱し、焼戻し処理を施してもよい。この焼戻し処理により、さらに靭性を向上させることができる。この焼戻し処理により、ミクロ組織は、ベイナイトと焼戻された硬質相の島状マルテンサイトとなるが、島状マルテンサイトの硬さが母相のベイナイトよりも十分に高ければ、高強度と低降伏比とを兼備した特性を得ることができる。このような焼戻しの効果を得るためには、４００℃以上に再加熱することが好ましい。しかし、６００℃を超える加熱は、強度の低下を招く。よって、焼戻し処理の温度は、４００〜６００℃の範囲とするのが好ましい。
【００５１】
次に、本発明の鋼板を用いた低降伏比高強度鋼管の製造方法について説明する。
本発明の低降伏比高強度鋼管は、上記のようにして得た鋼板を、冷間成形し、板厚ｔ（ｍｍ）および鋼管外径Ｄ（ｍｍ）が、下記（１）式；
ｔ／Ｄ×１００≦１０（％）  ・・・（１）
の関係式を満たす寸法の鋼管とするところに特徴がある。上記（１）式を満たす必要がある理由は、ｔ／Ｄ×１００が１０％を超えると、素材の鋼板が加工硬化して、延性や靭性が低下するとともに、降伏比９０％以下を満たすことができなくなるためである。
【００５２】
以上説明したように、上記成分組成を満たす鋼素材を、上記熱延条件、冷却条件および再加熱、空冷条件を満たして、あるいはさらに上記焼戻し条件を満たして鋼板とすることにより、適正な硬さと分率を有するベイナイトと島状マルテンサイトの混合組織からなるミクロ組織を有する鋼板を得ることができる。そして、この鋼板を冷間成形して鋼管とすることにより、鋼管母材の降伏応力が６５０ＭＰａ以上で降伏比が９０％以下の特性を有する低降伏比高強度鋼管を得ることができる。
【実施例】
【００５３】
表１に示した成分組成を有する鋼を転炉、取鍋精錬で溶製し、その鋼を連続鋳造して鋼素材とし、その後、表２に示した条件で熱間圧延し、加速冷却し、再加熱して一定時間保持後、空冷し、板厚が１２〜４５ｍｍの鋼板とした。さらに、一部の鋼板については、その後、焼戻し処理を施した。上記のようにして得た鋼板の板厚１／２位置から、ＪＩＳ  Ｚ２２０２（１９９８）の規定に準拠してＶノッチ衝撃試験片を採取し、ＪＩＳ  Ｚ２２４２（１９９８）の規定に準拠してシャルピー衝撃試験を実施し、０℃における吸収エネルギー（ｖＥ０）を測定し、母材の靭性を評価した。
また、得られた各鋼板の圧延方向断面をレペラ腐食し、光学顕微鏡を用いて倍率１０００倍でミクロ組織を観察して、組織の構成を調べると共に、撮影した組織写真を画像解析して島状マルテンサイトの体積分率を求めた。また、ベイナイトおよび島状マルテンサイトの硬さＨｖを、微小ビッカース硬さ計とナノインデンテーション法（押込み法）で測定した。
【００５４】
次いで、上記鋼板を冷間成形して、表３に示した（ｔ／Ｄ）の寸法の鋼管としたのち、その鋼管から管軸方向に平行にＪＩＳ１２Ｂ号引張試験片を採取し、ＪＩＳ  Ｚ２２４１（１９９８）の規定に準拠して引張試験を実施し、降伏応力ＹＳ、引張強さＴＳおよび伸びＥｌを測定し、降伏比ＹＲを求めた。
【００５５】
【表１】
2009161811.tif 000002
【００５６】
【表２】
2009161811.tif 000003
【００５７】
上記測定結果を表３に示した。本発明に適合する発明例の鋼板は、いずれもミクロ組織がベイナイトと島状マルテンサイトからなり、シャルピー吸収エネルギーｖＥ０が１００Ｊを超える高い靭性を有するとともに、その鋼板を冷間成形して得られた鋼管の母材は、降伏応力ＹＳが６５０ＭＰａ以上、引張強さＴＳが７８０ＭＰａ以上、降伏比ＹＲが９０％以下、全伸びＥｌが１６％以上の高強度、高延性かつ低降伏比の特性を有するものとなる。
これに対して、本発明の条件を外れる比較例の鋼板は、ミクロ組織が本発明の条件を満たさず、その結果、鋼板の靭性が劣っているか、あるいは、造管後の母材の降伏応力ＹＳ、降伏比ＹＲのうちのいずれか１以上の特性が目標特性を満たしていない。
【００５８】
【表３】
2009161811.tif 000004
【産業上の利用可能性】
【００５９】
本発明の低降伏比高強度鋼管は、高強度かつ低降伏比で高い靭性を有するので、建築構造物のほか、ラインパイプや橋梁、鉄塔、海洋構造物等に好適に用いることができる。